(57)【要約】【課題】バック層の改良により、エラーレートが低くかつ走行後の巻き姿および摺動特性に優れた磁気記録媒体を提供すること。【解決手段】支持体の一方に磁性層を有し、他方の表面にバック層を設けた磁気記録媒体において、バック層表面における高さが５０ｎｍ以上７５ｎｍ未満である突起の個数が８００〜１５００個／６４００μｍ２、７５ｎｍ以上の突起の個数が６００個／６４００μｍ２以下であることを特徴とする磁気記録媒体。【選択図】      なし【特許請求の範囲】
【請求項１】
支持体の一方に磁性層を有し、他方の表面にバック層を設けた磁気記録媒体において、バック層表面における高さが５０ｎｍ以上７５ｎｍ未満である突起の個数が８００〜１５００個／６４００μｍ２、７５ｎｍ以上の突起の個数が６００個／６４００μｍ２以下であることを特徴とする磁気記録媒体。
【請求項２】
該強磁性粉末は平均長軸長３０ｎｍ〜１５０ｎｍで長軸長の変動係数が２５％以下である強磁性金属粉末であることを特徴とする請求項１に記載の磁気記録媒体。
【請求項３】
該強磁性金属粉末はＦｅを主成分とし、Ｆｅに対してＣｏが、１０〜４０原子％、Ａｌが２〜２０原子％、Ｙが１〜１５原子％含まれ、抗磁力が２０００〜３０００エルステッド（Ｏｅ）（１６０〜２４０ｋＡ／ｍ）で、飽和磁化σｓが８０〜１６０ｍＴであることを特徴とする請求項１または２に記載の磁気記録媒体。
【請求項４】
該強磁性粉末は平均板径が５ｎｍ〜４０ｎｍで板径の変動係数が１０％〜２５％である強磁性六方晶系フェライト粉末であることを特徴とする請求項１に記載の磁気記録媒体。
【請求項５】
該強磁性六方晶系フェライト粉末は、抗磁力が２０００〜３０００Ｏｅ（１６０〜２４０ｋＡ／ｍ）で、飽和磁化σｓが４０〜８０ｍＴであることを特徴とする請求項１または４に記載の磁気記録媒体。
【請求項６】
前記磁性層の厚味が４０ｎｍ〜１５０ｎｍであることを特徴とする請求項１〜５の何れかに記載の磁気記録媒体。
【請求項７】
該磁気記録媒体がＭＲ再生ヘッド搭載の記録再生システムに適用されるデジタル信号記録用磁気テ−プであることを特徴とする請求項１〜６に記載の磁気記録媒体。
【発明の詳細な説明】
【技術分野】
【０００１】
本発明は磁気記録媒体に関するものであり、特に改良されたバック層により、優れたエラーレートと摩擦係数、巻き姿を有する磁気記録媒体に関するものである。
【背景技術】
【０００２】
最近のＶＴＲやコンピュータードライブでは、高容量化と合わせて、磁気ヘッドに対する磁気記録媒体の相対速度を高速化させて、いわゆる高転送レート化が進展している。高容量化のためには、記録密度の向上が必要で、電磁変換特性の優れた磁気記録媒体が要請されている。
記録密度の向上のため、微粒子、高抗磁力タイプの強磁性金属微粉末や六方晶系フェライト微粉末が用いられてきている。
さらに、これらの微粒子、高抗磁力タイプの強磁性粉末を用いた磁気テープでは、高記録密度化のため、磁性層を薄層化して磁性層の厚み損失による再生出力の低下を改良することが行われている。例えば、特許文献１には支持体上に無機質粉末を含み、結合剤に分散してなる下層非磁性層と該非磁性層が湿潤状態にある内に強磁性粉末を結合剤に分散してなる１．０μｍ以下の厚みの上層磁性層を設けた磁気記録媒体が開示されている。これらの発明をもとにＤＬＴＩＶ、ＤＤＳ３やその後登場したＤＤＳ４、ＬＴＯ、ＳＤＬＴ、ＤＴＦ２等のコンピューター用テープとして、ＤＶＣｐｒｏのような放送用テープとして、上層薄層磁性層、下層非磁性層の構成の磁気記録媒体が使用されている。
【０００３】
高容量化、高密度化を実現するために、磁気記録媒体としては、新規微粒子磁性体の開発、上層薄層磁性層、下層非磁性層の層構成最適化、磁気特性の最適化、および磁性層表面の平滑化等の改良が成されている。一方ドライブ側では、高記録密度化のために記録波長を小さくする検討が磁気記録ヘッドの改良を中心に進められている。従来使用されている電磁誘導を動作原理とする磁気ヘッド（誘導型磁気ヘッド）は、大きな再生出力を得るためには再生ヘッドのコイル巻数を多くする必要があるがインダクタンスが増加し高周波での抵抗が増加し結果として再生出力が低下する問題があり、高密度記録再生に限界が生じていた。
これに対して、ＭＲ（磁気抵抗）を動作原理とする再生ヘッドが提案され、ハードディスク等で使用され始めている。磁気抵抗型磁気ヘッド（ＭＲヘッド）は誘導型磁気ヘッドに比較して数倍の再生出力が得られ、かつ誘導コイルを用いないため、インピーダンスノイズ等の機器ノイズが大幅に低下し、高密度記録再生特性の向上が得られ、ＬＴＯ等のコンピュータドライブに搭載されている。
【０００４】
本発明者らは、ＭＲヘッドを搭載したドライブにおいて、そのポテンシャルを一層発揮させるために、磁性層処方の最適化や平滑な支持体の開発やカレンダー処理条件の最適化等で磁性層表面の平滑化の検討を進めてきた。しかし、磁気記録媒体を生産する工程の中でロール状に巻かれた形態をとるために、一般に巻かれた状態で発生するロール法線方向の圧縮力により、バック層表面性が磁性層表面へ転写し、特に記録波長が短い記録再生系では、その転写がＳ／Ｎ劣化やエラーレ−ト劣化に影響していることが分かってきた。そこで、その転写を抑えるためにバック層表面性の平滑化を検討したが、バック面の摩擦係数が上昇し、また走行試験で巻き特性が劣化してしまった。
【０００５】
【特許文献１】特開平５−１８２１７８号公報
【発明の開示】
【発明が解決しようとする課題】
【０００６】
発明はバック層の改良により、エラーレートが低くかつ走行後の巻き姿および摺動特性に優れた磁気記録媒体を提供することを解決すべき課題とした。
【０００７】
本発明は、支持体の一方に磁性層を有し、他方の表面にバック層を設けた磁気記録媒体において、バック層表面における高さが５０ｎｍ以上７５ｎｍ未満である突起の個数が８００〜１５００個／６４００μｍ２、７５ｎｍ以上の突起の個数が６００個／６４００μｍ２以下であることを特徴とする磁気記録媒体に関するものである。
上記磁気記録媒体においては以下の態様が好ましい。
（１）該強磁性粉末は平均長軸長３０ｎｍ〜１５０ｎｍで長軸長の変動係数が２５％以下である強磁性金属粉末であること。
（２）該強磁性金属粉末はＦｅを主成分とし、Ｆｅに対してＣｏが、１０〜４０原子％、Ａｌが２〜２０原子％、Ｙが１〜１５原子％含まれ、抗磁力が２０００〜３０００エルステッド（Ｏｅ）（１６０〜２４０ｋＡ／ｍ）で、飽和磁化σｓが８０〜１６０ｍＴであること。
（３）該強磁性粉末は平均板径が５ｎｍ〜４０ｎｍで板径の変動係数が１０％〜２５％である強磁性六方晶系フェライト粉末であること。
（４）該強磁性六方晶系フェライト粉末は、抗磁力が２０００〜３０００Ｏｅ（１６０〜２４０ｋＡ／ｍ）で、飽和磁化σｓが４０〜８０ｍＴであること。
（５）前記磁性層の厚味が４０ｎｍ〜２００ｎｍであること。
（６）該磁気記録媒体がＭＲ再生ヘッド搭載の記録再生システムに適用されるデジタル信号記録用磁気テ−プであること。
【発明の効果】
【０００８】
本発明は支持体の一方に磁性層を有し、他方の表面にバック層を設けた磁気記録媒体において、バック層表面において、高さが５０ｎｍ以上７５ｎｍ未満である突起の個数を８００〜１５００個／６４００μｍ２、７５ｎｍ以上の突起の個数を６００個／６４００μｍ２以下にすることにより摩擦係数が低く、巻き姿が良好でエラーレートに優れる磁気記録媒体を得るものである。
【発明を実施するための最良の形態】
【０００９】
本発明の磁気記録媒体の態様は、支持体の一方に磁性層を有し、他方の表面に好ましくは０．３〜１．０μｍの厚味のバック層を有する磁気記録媒体である。バック層表面における高さが５０ｎｍ以上７５ｎｍ未満である突起の個数が８００〜１５００個／６４００μｍ２、望ましくは９００〜１４５０個／６４００μｍ２、さらに望ましくは９５０〜１４００個／６４００μｍ２であり、７５ｎｍ以上の突起の個数が６００個／６４００μｍ２以下、望ましくは５５０個／６４００μｍ２以下、さらに望ましくは５００個／６４００μｍ２以下であることを特徴とする磁気記録媒体に関するものである。
バック層表面における高さが５０ｎｍ以上７５ｎｍ未満である突起の個数が上記範囲に制御すると、バック面の摩擦係数を低く抑えることができ、磁気テープの走行性が安定になる上に、走行させて巻き取ったときに、巻き姿が良好である。
バック層表面における高さが５０ｎｍ以上７５ｎｍ未満である突起の個数が８００個／６４００μｍ２未満になると、バック面の摩擦係数が高くなり、走行性が不安定になる上に、磁気テープを巻き取ったときに、巻かれる面と面の間に持ち込まれる空気量が少なくなり、極めて硬いまきになりハブを変形させ巻き玉がお椀状に変形してしまう。一方、該突起が１５００個／６４００μｍ２を超えるとと、摩擦係数は減少し、更に巻かれる面と面との間に持ち込まれる空気量が増加するために、巻きが重なってその空気が巻き面間から排出される際にその反動でテープが飛び出して巻かれてしまう段差巻きが発生する。
飛び出して巻かれ磁気テープカートリッジを落下させたりすると、飛び出した部分のテープエッジにダメージが発生しエラーが増大する。
７５ｎｍ以上の突起が６００個／６４００μｍ２以下に制御すると、テープを巻いたときのバック層表面の形状が磁性層表面へ転写する影響を抑えることができ、エラーレートを低くすることができる。基本的にはこの突起は少ないほど良い。
このようなバック層の突起を形成する手段としては、カーボンブラック、研磨剤等無機粉体の粉体サイズ、それらを分散するバインダーや潤滑剤の種類、バック層液を調製するときの混練条件、分散条件、塗布層厚味、塗布乾燥条件、カレンダー条件、バック層表面の表面処理条件等によってコントロールすることができる。
【００１０】
バック層に含有されるカーボンブラックは、平均粒子径が１７〜５０ｎｍの微粒子状カーボンブラックと平均粒子径が７５〜３００ｎｍの粗粒子状カーボンブラックである。微粒子カーボン単独でも構わない。特に微粒子状のカーボンブラックは、バック層の表面電気抵抗を低減に効果があり、バック層表面の微小な突起の形成に寄与する。粗粒子状カーボンブラックは、バック層表面の比較的大きい微小突起を形成し、接触面積を低減化して、摩擦係数の低減化に寄与する。しかし粗粒子状カーボンブラックは、過多に添加すると本発明の７５ｎｍ以上の突起数増加につながり、また粗粒子状カーボンブラックは、テープを走行させる条件によっては、バック層からの脱落が生じ易くなり、エラーレート劣化につながる欠点を有している。
本発明で用いることができる微粒子状カーボンブラックの具体的な商品としては、以下のものを挙げることができる。かっこ内は、平均粒子径を示す。ＲＡＶＥＮ２０００（１８ｎｍ）、ＲＡＶＥＮ１５００（１７ｎｍ）、ＲＡＶＥＮ１０００（２４ｎｍ）、ＲＡＶＥＮ８６０ＵＬＴＲＡ（３９ｎｍ）（以上、コロンビアカーボン社製）、ＢＰ８００（１７ｎｍ）、ＲＥＧＡＬ３３０（２５ｎｍ）、ＲＥＧＡＬ２５０（３４ｎｍ）、ＲＥＧＡＬ９９（３８ｎｍ）（以上、キャボット社製）、＃９５０（１６ｎｍ）、＃４０（２４ｎｍ）、＃９５（４０ｎｍ）（以上、三菱化学（株）製）。
【００１１】
また粗粒子カーボンブラックの具体的な商品の例としては、旭＃５０（８０ｎｍ）、旭＃５１（８５ｎｍ）（以上、旭カーボン社製）、シーストＳＰＳＲＦ−ＬＳ（９５ｎｍ）、シーストＴＡ  ＦＴ級（１２２ｎｍ）（以上、東海カーボン社製）、ＲＡＶＥＮ４５０（７５ｎｍ）、ＲＡＶＥＮ４１０（１０１ｎｍ）（以上、コロンビアンカーボン社製）、サーマルブラック（２７０ｎｍ）（カーンカルブ社製）、を挙げることができる。７５〜３００ｎｍのカーボンブラックは，ゴム用カーボンブラックや，カラー用カーボンブラックより選択することができる。
バック層において、平均粒子径が１７〜５０ｎｍの微粒子状カーボンブラックと平均粒子径が７５〜３００ｎｍの粗粒子状カーボンブラックの含有比率は、前者：後者＝９８：２〜７５：２５の範囲にあることが好ましく、更に好ましくは、９７：３〜８５：１５の範囲である。
バック層中のカーボンブラックの含有量は、微粒子状カーボンブラックと粗粒子状カーボンブラックの合計量が、固形分総量の通常３０〜７０質量％の範囲であり、好ましくは４０〜６０質量％の範囲である。
【００１２】
バック層に添加することができる無機質粉末としては、平均粉体サイズが８０〜２５０ｎｍでモース硬度が５〜９の無機質粉末が挙げられる。無機質粉末としては、後述する下層に使用される非磁性粉末や研磨剤などと同様のものが使用されるが、中でもα−酸化鉄、α−アルミナ等が好ましい。
【００１３】
無機質粉末のバック層への添加量は、後述する結合剤１００質量部に対して、好ましくは３〜４０質量部の範囲であり、更に好ましくは５〜３０の範囲である。本発明に係るバック層は、上記各成分が後述する結合剤中に分散されてなるものであるが、他の任意の成分として、分散剤、潤滑剤を添加することが好ましい。
分散剤としては、例えば、カプリル酸、ラウリン酸、ミリスチン酸、パルミチン酸、ステアリン酸、オレイン酸、エライジン酸、リノール酸等の炭素数８〜１８個の脂肪酸、オレイン酸銅、銅フタロシアニン、塩基性有機色素化合物等を使用することができる。
これらは、単独でも組み合わせて使用しても良い。上記の中では、オレイン酸銅、銅フタロシアニン、硫酸バリウム、及び塩基性有機色素化合物が好ましい。分散剤は、結合剤樹脂１００質量部に対して通常、０．５〜２０質量部の範囲で添加される。
【００１４】
潤滑剤としては、従来から磁気テープに通常使用されている潤滑剤から適宜選択して使用できるが、本発明では特に炭素数１８以上の脂肪酸、あるいは脂肪酸エステルが走行性の向上の点から好ましい。潤滑剤は、結合剤樹脂１００質量部に対して通常１〜５質量部の範囲で添加される。
【００１５】
バック層は、通常の方法に従って支持体の磁性層が設けられている側とは反対側に設けられる。即ち、前記の各成分を適当な有機溶媒に溶解、分散させた塗布液を調製し、これを常法の塗布方法に従い、塗布、乾燥することにより、支持体上にバック層を設けることができる。
本発明のバック層表面突起は、支持体起因の突起と塗布層に関連する突起とによって分類される。通常支持体には微粒子の無機ないし有機フィラーを含有させて、その表面に微小な突起を形成している。この微小な突起がバック層により緩和されつつもバック層表面に反映して微小な表面突起が形成される。支持体に含有させるフィラーの粉体サイズや添加量を変えることにより、バック層表面の突起数を変化させることができる。また支持体表面の突起の影響は、バック層の厚味を厚くすることによって、ベース表面突起の影響が小さくなりバック層表面の突起は減少させることができる。
上記無機粉体の粉体サイズが小さくなると、分散しにくくなり突起を形成しやすい。バインダーとの組み合わせでも分散状態が変化し、突起数が変化する。また混練条件は添加する溶剤量を少なくして強練りすると、混練物の分散が難しく突起数が増える方向であり、溶剤量を増して弱練りにしたり、混練しないで直接分散すると突起数が減る方向である。
分散条件としては、分散時間、サンドミル分散に用いる分散メディアの硬度、比重等がある。分散時間が短いと、突起数が増加する。一般には分散時間が長くすることにより突起数を減少させることができる。
カレンダー条件は、一般には強くする（カレンダ圧力、温度、ロール硬度を高める、スピードを下げる）と突起を少なくすることができる。
バック層表面処理の方法としては、研磨テープやダイヤモンドホイールをバック層表面に押しつけて研磨する方法で、研磨テープやダイヤモンドホイールの番手や押しつけ圧をコントロールすることによっても、表面突起をコントロールすることができる。
以上のようにバック層表面の突起をコントロールするには、さまざまな方法があり、磁気記録媒体が必要とする性能を得るためには、これらの手法を組み合わせて最適化する必要がある。
【００１６】
［磁性層］
本発明の磁気記録媒体では、磁性層の中心面平均表面粗さ（Ｒａ）は３．０ｎｍ以下が好ましい。
磁性層の厚味は４０ｎｍ〜２００ｎｍが好ましく、更には５０〜１５０ｎｍが好ましい。磁性層は単一層であっても複数層であっても達成できる。適用する記録再生システムに応じて最適な厚味範囲を設定することができる。一般には４０ｎｍ以下になると出力が低下してしまい十分な出力やＣ／Ｎが得られない。一方２００ｎｍ以上だと、ノイズ成分が高くなりＣ／Ｎが劣化してしまう。
本発明での磁性層の平均厚味は、例えば、非磁性層（下層ともいう）と磁性層（上層ともいう）の重層構成の場合、以下のようにして求めることできる。透過型電顕用試料作成法として公知である超薄切片法にて磁気記録媒体の厚味方向の超薄切片（約８０ｎｍ厚）試料を作成し、透過型電顕にて超薄切片写真（５００００倍）を撮影する。前記写真の上層表面および上下層の界面をフィルムベース上にトレースし、上層表面と上下層界面間を０．０２５μｍ間隔の厚み方向に平行な直線５００本を引き、その長さの平均を磁性層厚みとして求められる。
【００１７】
塗布層の表面性は、上層に含有される磁性体、研磨剤、カーボンブラック、下層に含有される非磁性粉体、研磨剤、カーボンブラック等の無機粉体の粉体サイズ、それらを分散するバインダーや潤滑剤の種類、上層液、下層液を調製するときの混練条件、分散条件、塗布層厚味、塗布乾燥条件、カレンダー条件、磁性層表面の表面処理条件等によってコントロールすることができる。
上記磁性体や無機粉体の粉体サイズが小さくなると、分散しにくくなり表面性が粗くなる。バインダーとの組み合わせでも分散状態が変化し、表面性が変化する。また混練条件は添加する溶剤量を少なくして強練りすると、混練物の分散が難しく表面性が粗くなる方向であり、溶剤量を増して弱練りにすると平滑化方向である。
分散条件としては、分散時間、サンドミル分散に用いる分散メディアの硬度、比重等がある。分散時間が短いと、突起数が増加する。一般には分散時間が長くすることにより突起数を減少させることができるが、場合によっては、分散機や分散メディアの摩耗によるコンタミで粒子の凝集が起こり突起数が増加することもある。
カレンダー条件は、一般には強くする（カレンダ圧力、温度、ロール硬度を高める、スピードを下げる、ニップ回数増）と表面性を平滑にすることができる。
磁性層表面処理の方法としては、研磨テープやダイヤモンドホイールを磁性層表面に押しつけて研磨する方法で、研磨テープやダイヤモンドホイールの番手や押しつけ圧をコントロールすることにより、本発明の表面突起をコントロールすることができる。
テープの場合、特開昭６３−２５９８３０号報に開示されている、研磨テープを用いた研磨処理法（ラッピングテープブレード法）、サファイヤブレード法、ダイヤモンドホイール法等があり、これらの方法の選択や、それぞれの処理条件の設定により表面突起をコントロールすることができる。支持体の表面突起や塗布層の突起が多い場合でも、この表面処理を施せば、磁性層表面の突起を減少させ平滑化することができる。
以上のように磁性層表面の突起をコントロールには、さまざまな方法があり、磁気記録媒体が必要とする性能を得るためには、これらの手法を組み合わせて最適化する必要がある。
【００１８】
本発明に使用される強磁性金属粉末としては、Ｆｅを主成分とするもの（合金も含む）であれば、特に限定されないが、α−Ｆｅを主成分とする強磁性合金粉末が好ましい。これらの強磁性金属粉末には所定の原子以外にＡｌ、Ｓｉ、Ｓ、Ｓｃ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｂａ、Ｔａ、Ｗ、Ｒｅ、Ａｕ、Ｐｂ、Ｂｉ、Ｌａ、Ｃｅ、Ｐｒ、Ｎｄ、Ｐ、Ｃｏ、Ｍｎ、Ｚｎ、Ｎｉ、Ｓｒ、Ｂなどの原子を含んでもかまわない。Ａｌ、Ｓｉ、Ｃａ、Ｙ、Ｂａ、Ｌａ、Ｎｄ、Ｃｏ、Ｎｉ、Ｂの少なくとも１つがα−Ｆｅ以外に含まれるものが好ましく、特に、Ｃｏ，Ａｌ，Ｙが含まれるのが好ましい。さらに具体的には、ＣｏがＦｅに対して１０〜４０原子％、Ａｌが２〜２０原子％、Ｙが１〜１５原子％含まれるのが好ましい。
【００１９】
これらの強磁性金属粉末にはあとで述べる分散剤、潤滑剤、界面活性剤、帯電防止剤などで分散前にあらかじめ処理を行ってもかまわない。また、強磁性金属粉末が少量の水、水酸化物または酸化物を含むものなどであってもよい。強磁性金属粉末の含水率は０．０１〜２％とするのが好ましい。結合剤の種類によって強磁性金属粉末の含水率は最適化するのが好ましい。
【００２０】
強磁性金属粉末の結晶子サイズは、８０〜１８０Åが好ましく、１００〜１８０Åが更に好ましく、特に１２０〜１６０Åが好ましい。結晶子サイズは、Ｘ線回折装置（理学電機製ＲＩＮＴ２０００シリーズ）を使用し、線源ＣｕＫα１、管電圧５０ｋＶ、管電流３００ｍＡの条件で回折ピークの半値幅からＳｃｈｅｒｒｅｒ法により求めた平均値を用いた。
【００２１】
強磁性金属粉末の平均長軸長は、好ましくは３０〜１５０ｎｍであり、更に好ましくは４０〜１００ｎｍである。平均長軸長を上記範囲とすると、熱揺らぎが抑制されると共に磁化が安定し、しかも低ノイズであり高密度磁気記録に好適である。また長軸長の変動係数は２５％以下、好ましくは２３％以下であり、このように変動係数を制御することにより、Ｈｃ分布が小さくなり高記録密度特性が改善する。
【００２２】
本発明の磁性層に使用される強磁性金属粉末のＢＥＴ法による比表面積（ＳＢＥＴ）は、３０ｍ２／ｇ以上５０ｍ２／ｇ未満が好ましい。さらには３８〜４８ｍ２／ｇが好ましい。これにより、良好な表面性と低いノイズの両立が可能となる。
【００２３】
強磁性金属粉末のｐＨは、用いる結合剤との組合せにより最適化することが好ましい。その範囲は通常、４〜１２であるが、好ましくは７〜１０である。強磁性金属粉末は、必要に応じ、Ａｌ、Ｓｉ、Ｐまたはこれらの酸化物などで表面処理を施してもかまわない。その量は、強磁性金属粉末に対し０．１〜１０％であり、表面処理を施すと、脂肪酸などの潤滑剤の吸着が１００ｍｇ／ｍ２以下になり、好ましい。強磁性金属粉末には可溶性のＮａ、Ｃａ、Ｆｅ、Ｎｉ、Ｓｒなどの無機イオンを含む場合があるが、２００ｐｐｍ以下であれば特に特性に影響を与える事は少ない。また、本発明に用いられる強磁性金属粉末は、空孔が少ないほうが好ましく、その値は２０容量％以下、さらに好ましくは５容量％以下である。
【００２４】
また、形状については先に示した粉体サイズについての特性を満足すれば、針状、粒状、米粒状あるいは板状いずれでもかまわないが、特に針状の強磁性金属粉末を使用することが好ましい。針状強磁性金属粉末の場合、平均針状比は、４以上１２以下が好ましく、更に好ましくは５以上１２以下である。
【００２５】
強磁性金属粉末の抗磁力Ｈｃは、好ましくは２０００〜３０００Ｏｅ（１６０〜２４０ｋＡ／ｍ）であり、更に好ましくは２１００〜２９００Ｏｅ（１７０〜２３０ｋＡ／ｍ）で、σｓは、好ましくは８０〜１７０Ａ・ｍ２／ｋｇ、更に好ましくは９０〜１５０Ａ・ｍ２／ｋｇである。
【００２６】
また本発明では強磁性六方晶系フェライト粉末を用いることもできる。特にトラック密度を上げるため磁気抵抗ヘッドで再生する場合、低ノイズにする必要があり、本発明に使用される強磁性六方晶系フェライト粉末の平均板径は、５〜４０ｎｍとすることが好ましい。平均板径の更に好ましい範囲は、１０ｎｍ〜３５ｎｍであり、平均板径のより好ましい範囲は、１５ｎｍ〜３０ｎｍである。平均板径を上記範囲とすると、熱揺らぎが抑制されると共に磁化が安定し、しかも低ノイズであり高密度磁気記録に好適である。
【００２７】
平均板状比は、１〜１５が望ましい。好ましくは１〜７である。平均板状比を上記範囲とすると、磁性層中の充填性が確保されると共に十分な配向性が得られ、かつ粒子間のスタッキングによるノイズが抑えられる。この粉体サイズ範囲のＳＢＥＴは３０〜２００ｍ２／ｇを示す。ＳＢＥＴは概ね粒子板径と板厚からの算術計算値と符号する。粒子板径・板厚の分布は狭いほど好ましい。分布は正規分布ではない場合が多いが、板径の変動係数は１０〜２５％である。粉体サイズ分布をシャープにするには粒子生成反応系をできるだけ均一にすると共に、生成した粒子に分布改良処理を施すことも行われている。たとえば、酸溶液中で超微細粒子を選別的に溶解する方法等も知られている。
【００２８】
強磁性六方晶系フェライト粉末で測定される抗磁力Ｈｃは、５００〜５０００Ｏｅ（４０ｋＡ／ｍ〜４００ｋＡ／ｍ）程度まで作成できる。Ｈｃは、高い方が高密度記録に有利であるが、記録ヘッドの能力で制限される。本発明でＨｃは、好ましくは２０００〜３０００Ｏｅ（１６０〜２４０ｋＡ／ｍ）程度であるが、より好ましくは２２００〜２８００Ｏｅ（１７６〜２２４ｋＡ／ｍ）である。ヘッドの飽和磁化が１．４Ｔを越える場合は、２０００Ｏｅ（１６０ｋＡ／ｍ）以上にすることが好ましい。Ｈｃは、粉体サイズ（板径・板厚）、含有元素の種類と量、元素の置換サイト、粒子生成反応条件等により制御できる。飽和磁化σｓは、４０Ａ・ｍ２／ｋｇ〜８０Ａ・ｍ２／ｋｇとすることが好ましい。σｓは、高い方が好ましいが、微粒子になるほど小さくなる傾向がある。σｓ改良のためマグネトプランバイトフェライトにスピネルフェライトを複合すること、含有元素の種類と添加量の選択こと等が良く知られている。またＷ型六方晶フェライトを用いることも可能である。
【００２９】
強磁性六方晶系フェライト粉末を分散する際に磁性体粒子表面を分散媒、ポリマーに合った物質で処理することも行われている。表面処理材は、無機化合物、有機化合物が使用される。主な化合物としてはＳｉ、Ａｌ、Ｐ、等の化合物、各種シランカップリング剤、各種チタンカップリング剤が代表例である。量は磁性体に対して０．１〜１０％である。磁性体のｐＨも分散に重要である。通常４〜１２程度で分散媒、ポリマーにより最適値があるが、媒体の化学的安定性、保存性から６〜１１程度が選択される。磁性体に含まれる水分も分散に影響する。分散媒、ポリマーにより最適値があるが通常０．０１〜２．０％が選ばれる。
【００３０】
強磁性六方晶系フェライト粉末の製法としては、（１）酸化バリウム・酸化鉄・鉄を置換する金属酸化物とガラス形成物質として酸化ホウ素等を所望のフェライト組成になるように混合した後、溶融し、急冷して非晶質体とし、次いで再加熱処理した後、洗浄・粉砕してバリウムフェライト結晶粉末を得るガラス結晶化法、（２）バリウムフェライト組成金属塩溶液をアルカリで中和し、副生成物を除去した後、１００℃以上で液相加熱した後、洗浄・乾燥・粉砕してバリウムフェライト結晶粉末を得る水熱反応法。バリウムフェライト組成金属塩溶液をアルカリで中和し、副生成物を除去した後、乾燥し、１１００℃以下で処理し、粉砕してバリウムフェライト結晶粉末を得る共沈法、等があり、本発明では強磁性六方晶バリウムフェライト粉末が特に好ましい。
【００３１】
本発明の上層に使用されるカ−ボンブラックの例はゴム用ファ−ネス、ゴム用サ−マル、カラ−用ブラック、アセチレンブラック、等を用いることができる。比表面積は５〜５００ｍ２／ｇ、ＤＢＰ吸油量は１０〜４００ｍｌ／１００ｇ、粒子径は５ｍμ〜３００ｍμ、ｐＨは２〜１０、含水率は０．１〜１０質量％、タップ密度は０．１〜１ｇ／ｍｌ、が好ましい。本発明に用いられるカ−ボンブラックの具体的な例としてはキャボット社製、ＢＬＡＣＫＰＥＡＲＬＳ  ２０００、１３００、１０００、９００、８００、７００、ＶＵＬＣＡＮ  ＸＣ−７２、旭カ−ボン社製、＃８０、＃６０、＃５５、＃５０、＃３５、三菱化成工業社製、＃２４００Ｂ、＃２３００、＃９００、＃１０００＃３０、＃４０、＃１０Ｂ、コロンビアンカ−ボン社製、ＣＯＮＤＵＣＴＥＸ  ＳＣ、ＲＡＶＥＮ  １５０、５０、４０、１５などがあげられる。カ−ボンブラックを分散剤などで表面処理したり、樹脂でグラフト化して使用しても、表面の一部をグラファイト化したものを使用してもかまわない。また、カ−ボンブラックを磁性塗料に添加する前にあらかじめ結合剤で分散してもかまわない。これらのカ−ボンブラックは単独、または組合せで使用することができる。
カ−ボンブラックを使用する場合は強磁性粉末に対する量の０．１〜３０質量％で用いることが好ましい。
カ−ボンブラックは磁性層の帯電防止、摩擦係数低減、遮光性付与、膜強度向上などの働きがあり、これらは用いるカ−ボンブラックにより異なる。従って本発明に使用されるこれらのカ−ボンブラックは磁性層、下層でその種類、量、組合せを変え、粉体サイズ、吸油量、電導度、ｐＨなどの先に示した諸特性をもとに目的に応じて使い分けることはもちろん可能である。本発明の磁性層で使用できるカ−ボンブラックは例えば「カ−ボンブラック便覧」カ−ボンブラック協会編を参考にすることができる。
【００３２】
［非磁性層］
次に下層に関する詳細な内容について説明する。本発明の下層に用いられる無機粉末は、非磁性粉末であり、例えば、金属酸化物、金属炭酸塩、金属硫酸塩、金属窒化物、金属炭化物、金属硫化物、等の無機化合物から選択することができる。無機化合物としては例えばα化率９０％以上のα−アルミナ、β−アルミナ、γ−アルミナ、θ−アルミナ、炭化ケイ素、酸化クロム、酸化セリウム、α−酸化鉄、ヘマタイト、ゲータイト、コランダム、窒化珪素、チタンカ−バイト、酸化チタン、二酸化珪素、酸化スズ、酸化マグネシウム、酸化タングステン、酸化ジルコニウム、窒化ホウ素、酸化亜鉛、炭酸カルシウム、硫酸カルシウム、硫酸バリウム、二硫化モリブデンなどが単独または組合せで使用される。特に好ましいのは、粒度分布の小ささ、機能付与の手段が多いこと等から、二酸化チタン、酸化亜鉛、酸化鉄、硫酸バリウムであり、更に好ましいのは二酸化チタン、α酸化鉄である。これら非磁性粉末の平均粉体サイズは０．００５〜０．５μｍが好ましいが、必要に応じて粉体サイズの異なる非磁性粉末を組み合わせたり、単独の非磁性粉末でも粒径分布を広くして同様の効果をもたせることもできる。とりわけ好ましいのは非磁性粉末の平均粉体サイズは０．０１μｍ〜０．２μｍである。特に、非磁性粉末が粒状金属酸化物である場合は、平均粒子径０．０８μｍ以下が好ましく、針状金属酸化物である場合は、平均長軸長は０．２μｍ以下、好ましくは０．１５μｍ以下、さらに好ましくは０．１μｍ以下のもの適当である。非磁性粉末の針状比は２〜２０、好ましくは３〜１０である。タップ密度は０．０５〜２ｇ／ｍｌ、好ましくは０．２〜１．５ｇ／ｍｌである。非磁性粉末の含水率は０．１〜５質量％、好ましくは０．２〜３質量％、更に好ましくは０．３〜１．５質量％である。非磁性粉末のｐＨは２〜１１であるが、ｐＨは５．５〜１０の間が特に好ましい。これらは官能基に対する吸着性が高いので、分散がよく、また塗膜の機械的な強度も高い。
【００３３】
非磁性粉末の比表面積は１〜１００ｍ２／ｇ、好ましくは５〜８０ｍ２／ｇ、更に好ましくは１０〜７０ｍ２／ｇである。非磁性粉末の結晶子サイズは０．００４μｍ〜１μｍが好ましく、０．０４μｍ〜０．１μｍが更に好ましい。ＤＢＰ（ジブチルフタレート）を用いた吸油量は５〜１００ｍｌ／１００ｇ、好ましくは１０〜８０ｍｌ／１００ｇ、更に好ましくは２０〜６０ｍｌ／１００ｇである。比重は１〜１２、好ましくは３〜６である。形状は針状、球状、多面体状、板状のいずれでも良い。モース硬度は４以上、１０以下のものが好ましい。非磁性粉末のＳＡ（ステアリン酸）吸着量は１〜２０μｍｏｌ／ｍ２、好ましくは２〜１５μｍｏｌ／ｍ２、さらに好ましくは３〜８μｍｏｌ／ｍ２である。ｐＨは３〜６の間にあることが好ましい。これらの非磁性粉末の表面は表面処理されてＡｌ２Ｏ３、ＳｉＯ２、ＴｉＯ２、ＺｒＯ２、ＳｎＯ２、Ｓｂ２Ｏ３、ＺｎＯ、Ｙ２Ｏ３が存在することが好ましい。特に分散性に好ましいのはＡｌ２Ｏ３、ＳｉＯ２、ＴｉＯ２、ＺｒＯ２であるが、更に好ましいのはＡｌ２Ｏ３、ＳｉＯ２、ＺｒＯ２である。これらは組み合わせて使用しても良いし、単独で用いることもできる。また、目的に応じて共沈させた表面処理層を用いても良いし、先ずアルミナで処理した後にその表層をシリカで処理する方法、またはその逆の方法を採ることもできる。また、表面処理層は目的に応じて多孔質層にしても構わないが、均質で密である方が一般には好ましい。
【００３４】
下層にカ−ボンブラックを混合させて公知の効果である表面電気抵抗Ｒｓを下げること、光透過率を小さくすることができるとともに、所望のマイクロビッカース硬度を得る事ができる。カーボンブラックの種類はゴム用ファ−ネス、ゴム用サ−マル、カラ−用ブラック、アセチレンブラック、等を用いることができる。
下層のカ−ボンブラックの比表面積は１００〜５００ｍ２／ｇ、好ましくは１５０〜４００ｍ２／ｇ、ＤＢＰ吸油量は２０〜４００ｍｌ／１００ｇ、好ましくは３０〜４００ｍｌ／１００ｇである。カ−ボンブラックの平均粒子径は５〜８０ｎｍ、好ましく１０〜５０ｍμ、さらに好ましくは１０〜４０ｎｍである。カ−ボンブラックのｐＨは２〜１０、含水率は０．１〜１０％、タップ密度は０．１〜１ｇ／ｍｌが好ましい。本発明に用いられるカ−ボンブラックの具体的な例としてはキャボット社製ＢＬＡＣＫＰＥＡＲＬＳ  ２０００，１３００，１０００，９００，８００，８８０，７００、ＶＵＬＣＡＮ  ＸＣ−７２、三菱化成工業社製＃３０５０Ｂ，＃３１５０Ｂ，＃３２５０Ｂ，＃３７５０Ｂ，＃３９５０Ｂ，＃９５０，＃６５０Ｂ，＃９７０Ｂ，＃８５０Ｂ，ＭＡ−６００，ＭＡ−２３０，＃４０００，＃４０１０、コロンビアンカ−ボン社製ＣＯＮＤＵＣＴＥＸ  ＳＣ、ＲＡＶＥＮ  ８８００，８０００，７０００，５７５０，５２５０，３５００，２１００，２０００，１８００，１５００，１２５５，１２５０、アクゾー社製ケッチェンブラックＥＣなどがあげられる。カ−ボンブラックを分散剤などで表面処理したり、樹脂でグラフト化して使用しても、表面の一部をグラファイト化したものを使用してもかまわない。また、カ−ボンブラックを塗料に添加する前にあらかじめ結合剤で分散してもかまわない。これらのカーボンブラックは上記無機粉末に対して５０質量％を越えない範囲、非磁性層総質量の４０％を越えない範囲で使用できる。これらのカ−ボンブラックは単独、または組合せで使用することができる。本発明で使用できるカ−ボンブラックは例えば「カ−ボンブラック便覧」（カ−ボンブラック協会編）を参考にすることができる。
【００３５】
また下層には有機質粉末を目的に応じて、添加することもできる。例えば、アクリルスチレン系樹脂粉末、ベンゾグアナミン樹脂粉末、メラミン系樹脂粉末、フタロシアニン系顔料が挙げられるが、ポリオレフィン系樹脂粉末、ポリエステル系樹脂粉末、ポリアミド系樹脂粉末、ポリイミド系樹脂粉末、ポリフッ化エチレン樹脂も使用することができる。その製法は特開昭６２−１８５６４号、特開昭６０−２５５８２７号に記されているようなものが使用できる。
下層の結合剤樹脂、潤滑剤、分散剤、添加剤、溶剤、分散方法その他は以下に記載する磁性層のそれが適用できる。特に、結合剤樹脂量、種類、添加剤、分散剤の添加量、種類に関しては磁性層に関する公知技術が適用できる。
【００３６】
［結合剤］
本発明の磁性層と非磁性層、バック層のバインダー、潤滑剤、分散剤、添加剤、溶剤、分散方法その他は磁性層、非磁性層、バック層のそれが適用できる。特に、バインダー量、種類、添加剤、分散剤の添加量、種類に関しては磁性層に関する公知技術が適用できる。
本発明に使用される結合剤としては従来公知の熱可塑性樹脂、熱硬化性樹脂、反応型樹脂やこれらの混合物が使用される。熱可塑性樹脂としては、ガラス転移温度が−１００〜１５０℃、数平均分子量が１，０００〜２００，０００、好ましくは１０，０００〜１００，０００、重合度が約５０〜１０００程度のものである。
このような例としては、塩化ビニル、酢酸ビニル、ビニルアルコ−ル、マレイン酸、アクリル酸、アクリル酸エステル、塩化ビニリデン、アクリロニトリル、メタクリル酸、メタクリル酸エステル、スチレン、ブタジエン、エチレン、ビニルブチラ−ル、ビニルアセタ−ル、ビニルエ−テル、等を構成単位として含む重合体または共重合体、ポリウレタン樹脂、各種ゴム系樹脂がある。また、熱硬化性樹脂または反応型樹脂としてはフェノ−ル樹脂、エポキシ樹脂、ポリウレタン硬化型樹脂、尿素樹脂、メラミン樹脂、アルキド樹脂、アクリル系反応樹脂、ホルムアルデヒド樹脂、シリコ−ン樹脂、エポキシ−ポリアミド樹脂、ポリエステル樹脂とイソシアネ−トプレポリマ−の混合物、ポリエステルポリオ−ルとポリイソシアネ−トの混合物、ポリウレタンとポリイソシアネートの混合物等があげられる。これらの樹脂については朝倉書店発行の「プラスチックハンドブック」に詳細に記載されている。また、公知の電子線硬化型樹脂を各層に使用することも可能である。これらの例とその製造方法については特開昭６２−２５６２１９に詳細に記載されている。以上の樹脂は単独または組合せて使用できるが、好ましいものとして塩化ビニル樹脂、塩化ビニル酢酸ビニル共重合体、塩化ビニル酢酸ビニルビニルアルコ−ル共重合体、塩化ビニル酢酸ビニル無水マレイン酸共重合体、から選ばれる少なくとも１種とポリウレタン樹脂の組合せ、またはこれらにポリイソシアネ−トを組み合わせたものがあげられる。
ポリウレタン樹脂の構造はポリエステルポリウレタン、ポリエ−テルポリウレタン、ポリエ−テルポリエステルポリウレタン、ポリカ−ボネ−トポリウレタン、ポリエステルポリカ−ボネ−トポリウレタン、ポリカプロラクトンポリウレタンなど公知のものが使用できる。ここに示したすべての結合剤について、より優れた分散性と耐久性を得るためには必要に応じ、−ＣＯＯＭ，−ＳＯ３Ｍ、−ＯＳＯ３Ｍ、−Ｐ＝Ｏ（ＯＭ）２、−Ｏ−Ｐ＝Ｏ（ＯＭ）２、（以上につきＭは水素原子、またはアルカリ金属）、−ＯＨ、−ＮＲ２、−Ｎ＋Ｒ３（Ｒは炭化水素基）、エポキシ基、−ＳＨ、−ＣＮ、などから選ばれる少なくともひとつ以上の極性基を共重合または付加反応で導入したものを用いることが好ましい。このような極性基の量は１０−１〜１０−８モル／ｇであり、好ましくは１０−２〜１０−６モル／ｇである。
【００３７】
本発明に用いられるこれらの結合剤の具体的な例としてはユニオンカ−バイト社製ＶＡＧＨ、ＶＹＨＨ、ＰＫＨＨ、日信化学工業社製、ＭＰＲ−ＴＡ、ＭＰＲ−ＴＡ５，ＭＰＲ−ＴＡＬ，ＭＰＲ−ＴＳＮ，ＭＰＲ−ＴＭＦ，ＭＰＲ−ＴＳ、ＭＰＲ−ＴＭ、ＭＰＲ−ＴＡＯ、電気化学社製ＤＸ８３、１００ＦＤ、日本ゼオン社製ＭＲ−１０４、ＭＲ−１０５、ＭＲ１１０、ＭＲ１００、ＭＲ５５５、４００Ｘ−１１０Ａ、日本ポリウレタン社製ニッポランＮ２３０１、Ｎ２３０２、Ｎ２３０４、大日本インキ社製バ−ノックＤ−４００、Ｄ−２１０−８０、クリスボン６１０９，７２０９，東洋紡社製バイロンＵＲ８３００、ＵＲ−８７００、ＲＶ５３０，ＲＶ２８０などが挙げられる。
【００３８】
本発明の非磁性層、磁性層に用いられる結合剤は非磁性粉末または磁性粉末に対し、５〜５０質量％の範囲、好ましくは１０〜３０質量％の範囲で用いられる。塩化ビニル系樹脂を用いる場合は５〜３０質量％、ポリウレタン樹脂合を用いる場合は２〜２０質量％、ポリイソシアネ−トは２〜２０質量％の範囲でこれらを組み合わせて用いることが好ましいが、例えば、微量の脱塩素によりヘッド腐食が起こる場合は、ポリウレタンのみまたはポリウレタンとイソシアネートのみを使用することも可能である。本発明において、ポリウレタンを用いる場合はガラス転移温度が−５０〜１５０℃、好ましくは０℃〜１００℃、破断伸びが１００〜２０００％、破断応力は０．０５〜１０Ｋｇ／ｍｍ２（０．４９〜９８ＭＰａ）、降伏点は０．０５〜１０Ｋｇ／ｍｍ２（０．４９〜９８ＭＰａ）が好ましい。
【００３９】
本発明の磁気記録媒体は二層以上から構成できる。従って、結合剤量、結合剤中に占める塩化ビニル系樹脂、ポリウレタン樹脂、ポリイソシアネ−ト、あるいはそれ以外の樹脂の量、磁性層を形成する各樹脂の分子量、極性基量、あるいは先に述べた樹脂の物理特性などを必要に応じ非磁性層、各磁性層とで変えることはもちろん可能であり、むしろ各層で最適化すべきであり、多層磁性層に関する公知技術を適用できる。例えば、各層でバインダー量を変更する場合、磁性層表面の擦傷を減らすためには磁性層のバインダー量を増量することが有効であり、ヘッドに対するヘッドタッチを良好にするためには、非磁性層のバインダー量を多くして柔軟性を持たせることができる。
【００４０】
本発明に用いるポリイソシアネ−トとしては、トリレンジイソシアネ−ト、４，４’−ジフェニルメタンジイソシアネ−ト、ヘキサメチレンジイソシアネ−ト、キシリレンジイソシアネ−ト、ナフチレン−１，５−ジイソシアネ−ト、ｏ−トルイジンジイソシアネ−ト、イソホロンジイソシアネ−ト、トリフェニルメタントリイソシアネ−ト等のイソシアネ−ト類、また、これらのイソシアネ−ト類とポリアルコールとの生成物、また、イソシアネート類の縮合によって生成したポリイソシアネ−ト等を使用することができる。
【００４１】
本発明に用いられる研磨剤としてはα化率９０％以上のα−アルミナ、β−アルミナ、炭化ケイ素、酸化クロム、酸化セリウム、α−酸化鉄、コランダム、人造ダイヤモンド、窒化珪素、炭化珪素、チタンカ−バイト、酸化チタン、二酸化珪素、窒化ホウ素、など主としてモ−ス硬度６以上の公知の材料が単独または組合せで使用される。また、これらの研磨剤どうしの複合体（研磨剤を他の研磨剤で表面処理したもの）を使用してもよい。これらの研磨剤には主成分以外の化合物または元素が含まれる場合もあるが主成分が９０質量％以上であれば効果にかわりはない。タップ密度は０．３〜２ｇ／ｍｌ、含水率は０．１〜５質量％、ｐＨは２〜１１、比表面積は１〜３０ｍ２／ｇ、が好ましい。本発明に用いられる研磨剤の形状は針状、球状、サイコロ状、のいずれでも良いが、形状の一部に角を有するものが研磨性が高く好ましい。本発明に用いられる研磨剤は磁性層（上下層）、非磁性層で種類、量および組合せを変え、目的に応じて使い分けることはもちろん可能である。これらの研磨剤はあらかじめ結合剤で分散処理したのち磁性塗料中に添加してもかまわない。
【００４２】
本発明において添加剤としては、潤滑効果、帯電防止効果、分散効果、可塑効果、などをもつものが使用できる。炭素数８〜２４の一塩基性脂肪酸（不飽和結合を含んでも、また分岐していてもかまわない）、および、これらの金属塩（Ｌｉ、Ｎａ、Ｋ、Ｃｕなど）または、炭素数１２〜２２の一価、二価、三価、四価、五価、六価アルコ−ル、（不飽和結合を含んでも、また分岐していてもかまわない）、炭素数１２〜２２のアルコキシアルコ−ル、炭素数１０〜２４の一塩基性脂肪酸（不飽和結合を含んでも、また分岐していてもかまわない）と炭素数２〜１２の一価、二価、三価、四価、五価、六価アルコ−ルのいずれか一つ（不飽和結合を含んでも、また分岐していてもかまわない）とからなるモノ脂肪酸エステルまたはジ脂肪酸エステルまたはトリ脂肪酸エステル、アルキレンオキシド重合物のモノアルキルエ−テルの脂肪酸エステル、炭素数８〜２２の脂肪酸アミド、炭素数８〜２２の脂肪族アミン、などが使用できる。
【００４３】
これらの具体例としてはラウリン酸、ミリスチン酸、パルミチン酸、ステアリン酸、ベヘン酸、ステアリン酸ブチル、オレイン酸、リノ−ル酸、リノレン酸、エライジン酸、ステアリン酸オクチル、ステアリン酸アミル、ステアリン酸イソオクチル、ミリスチン酸オクチル、ステアリン酸ブトキシエチル等があげられる。
【００４４】
本発明で使用されるこれらの潤滑剤、界面活性剤は下層、磁性層でその種類、量を必要に応じ使い分けることができる。例えば、下層、磁性層で融点の異なる脂肪酸を用い表面へのにじみ出しを制御する、沸点や極性の異なるエステル類を用い表面へのにじみ出しを制御する、界面活性剤量を調節することで塗布の安定性を向上させる、潤滑剤の添加量を非磁性層で多くして潤滑効果を向上させるなど考えられ、無論ここに示した例のみに限られるものではない。また本発明で用いられる添加剤のすべてまたはその一部は、磁性塗料製造のどの工程で添加してもかまわない、例えば、混練工程前に強磁性粉末と混合する場合、強磁性粉末と結合剤と溶剤による混練工程で添加する場合、分散工程で添加する場合、分散後に添加する場合、塗布直前に添加する場合などがある。また、目的に応じて磁性層を塗布した後、同時または逐次塗布で、添加剤の一部または全部を塗布することにより目的が達成される場合がある。また、目的によってはカレンダーした後、またはスリット終了後、磁性層表面に潤滑剤を塗布することもできる。
【００４５】
［層構成］
本発明の磁気記録媒体の厚み構成は支持体が２〜１００μｍ、好ましくは２〜８０μｍである。コンピューターテープの支持体は、３．０〜１０μｍ（好ましくは、３．０〜８．０μｍ、更に好ましくは、３．０〜５．５μｍ）の範囲の厚さのものが使用される。
磁性層の厚味は４０〜２００ｎｍが好ましく、更には５０〜１５０ｎｍが好ましい。磁性層は単一層であっても複数層であっても達成できる
非磁性可撓性支持体と非磁性層また磁性層の間に密着性向上のための下塗り層を設けてもかまわない。本下塗層厚みは０．０１〜０．５μｍ、好ましくは０．０２〜０．５μｍである。
【００４６】
バック層の厚みは０．２〜１．５ｍ、好ましくは０．３〜０．８μｍである。これらの下塗層、バック層は公知のものが使用できる。
本発明になる媒体の下層である非磁性層の厚みは０．２μｍ以上５．０μｍ以下、好ましくは０．３μｍ以上３．０μｍ以下、さらに好ましくは１．０μｍ以上２．５μｍ以下である。
【００４７】
〔支持体〕
本発明の磁気記録媒体の厚み構成は、支持体は好ましくは３．０〜１５μｍ、更に好ましくは、３．０〜８．０μｍである。本発明に用いられる非磁性可撓性支持体はポリエチレンテレフタレ−ト（ＰＥＴ）、ポリエチレンナフタレート（ＰＥＮ）等のポリエステル類、ポリカ−ボネ−ト、ポリアミド（全芳香族ポリアミドを含む。）、ポリイミド、ポリアミドイミド、アラミドなどの公知のフィルムが使用できる。これらの支持体にはあらかじめコロナ放電処理、プラズマ処理、易接着処理、熱処理、除塵処理、などをおこなっても良い。
本発明の目的を達成するには、支持体として表面の粗さ形状が必要に応じて支持体に添加されるフィラ−の大きさと量により自由にコントロ−ルされるものである。これらのフィラ−としては一例としてはＣａ，Ｓｉ、Ｔｉなどの酸化物や炭酸塩の他、アクリル系などの有機微粉末があげられる。支持体の最大高さＳＲｍａｘは１μｍ以下、十点平均粗さＳＲｚは０．５μｍ以下、中心面山高さはＳＲｐは０．５μｍ以下、中心面谷深さＳＲｖは０．５μｍ以下、中心面面積率ＳＳｒは１０％以上、９０％以下、平均波長Ｓλａは５μｍ以上、３００μｍ以下が好ましい。所望の電磁変換特性と耐久性を得るため、これら支持体表面に微小な突起を形成させる必要があり、通常平均粒子径０．０１〜０．２μｍのフィラーを０〜２００００個／ｍｍ２の範囲で支持体を形成する樹脂に添加し分散させるでコントロ−ルすることができる。この場合粒径分布中の粗大粒子や、凝集した粒子が通常存在するために、それによって形成される粗大突起が存在する。本発明では磁性層表面において、高さが０．２７３μｍ以上の突起が１００個／１００ｃｍ２以下、さらには８０個／１００ｃｍ２以下が好ましく、５０個／１００ｃｍ２以下が一層好ましい。
【００４８】
本発明に用いられる支持体のＭＤ方向（長手方向）のヤング率、ＴＤ方向（幅方向）のヤング率は共に５ＧＰａ以上、好ましくはくは６ＧＰａ以上、であり、ＴＤ方向のヤング率がＭＤ方向のヤング率より大きいことが好ましい。また、支持体の１００℃３０分での熱収縮率は好ましくは３％以下、さらに好ましくは１．５％以下、８０℃３０分での熱収縮率は好ましくは１％以下、さらに好ましくは０．５％以下である。破断強度破断強度は５〜１００ｋｇ／ｍｍ２（４９〜９８０ＭＰａ）、弾性率は１００〜２０００ｋｇ／ｍｍ２（９８０〜１９６００ＭＰａ）、が好ましい。温度膨張係数は１０−４〜１０−８／℃であり、好ましくは１０−５〜１０−６／℃である。湿度膨張係数は１０−４／ＲＨ％以下であり、好ましくは１０−５／ＲＨ％以下である。これらの熱特性、寸法特性、機械強度特性は支持体の面内各方向に対し１０％以内の差でほぼ等しいことが好ましい。
【００４９】
〔磁気記録媒体の製造方法〕
本発明の磁気記録媒体は、各層を形成するための塗料を塗布・乾燥等することで製造することができる。塗料を製造する工程は、少なくとも混練工程、分散工程、およびこれらの工程の前後に必要に応じて設けた混合工程からなる。個々の工程はそれぞれ２段階以上にわかれていてもかまわない。本発明に使用する強磁性粉末、結合剤、カ−ボンブラック、研磨剤、帯電防止剤、潤滑剤、溶剤などすべての原料はどの工程の最初または途中で添加してもかまわない。また、個々の原料を２つ以上の工程で分割して添加してもかまわない。例えば、ポリウレタンを混練工程、分散工程、分散後に粘度調整をするための混合工程で分割して投入してもよい。
【００５０】
本発明の磁気記録媒体の製造方法で用いられる有機溶媒は、任意の比率でアセトン、メチルエチルケトン、メチルイソブチルケトン、シクロヘキサノン、テトラヒドロフラン、等のケトン類、ブタノ−ル、イソブチルアルコ−ル、イソプロピルアルコールなどのアルコ−ル類、酢酸メチル、酢酸ブチル、酢酸イソブチル、酢酸イソプロピル等のエステル類等が使用できる。これら有機溶媒は必ずしも１００％純粋ではなく、主成分以外に異性体、未反応物、副反応物、分解物、酸化物、水分等の不純分がふくまれてもかまわない。これらの不純分は３０％以下が好ましく、さらに好ましくは１０％以下である。本発明で用いる有機溶媒は磁性層と非磁性層でその種類は同じであることが好ましい。その添加量は変えてもかまわない。非磁性層に表面張力の高い溶媒（シクロヘキサノン、ジオキサンなど）を用い塗布の安定性をあげる、具体的には上層溶剤組成の算術平均値が下層溶剤組成の算術平均値を下回らないことが肝要である。分散性を向上させるためにはある程度極性が強い方が好ましく、溶剤組成の内、誘電率が１５以上の溶剤が５０％以上含まれることが好ましい。また、溶解パラメ−タは８〜１１であることが好ましい。
【００５１】
本発明の磁気記録媒体を製造するためには、従来の公知の製造技術を一部の工程として用いることができることはもちろんであるが、混練工程では連続ニ−ダや加圧ニ−ダなど強い混練力をもつものを使用することにより、高い残留磁束密度（Ｂｒ）を有する磁気記録媒体を得ることもできる。連続ニ−ダまたは加圧ニ−ダを用いる場合は強磁性粉末と結合剤のすべてまたはその一部（ただし全結合剤の３０％以上が好ましい）および強磁性粉末１００質量部に対し１５〜５００質量部の範囲で混練処理される。これらの混練処理の詳細については特開平１−１０６３３８号公報、特開昭６４−７９２７４号公報に記載されている。また、下層非磁性層液を調整する場合には高比重の分散メディアを用いることが望ましく、ジルコニアビーズが好適である。
【００５２】
非磁性可撓性支持体上に非磁性粉末と結合剤を含有する非磁性層形成用塗布液及び強磁性粉末と結合剤とを含む磁性層形成用塗布液を、非磁性層の上に磁性層が形成されるように非磁性可撓性支持体上に同時または逐次に塗布し、塗布層が湿潤状態にあるうちにスムージング処理と磁場配向とを行う方法を用いることができる。
【００５３】
上記のような重層構成の磁気記録媒体を塗布する装置、方法としては、例えば、以下のような方法及び装置を挙げることができる。
１，磁性塗料の塗布で一般的に用いられるグラビア塗布、ロール塗布、ブレード塗布、エクストルージョン塗布装置等により、まず下層を塗布し、下層がウェット状態のうちに特公平１−４６１８６号公報や特開昭６０−２３８１７９号公報、特開平２−２６５６７２号公報に開示されている支持体加圧型エクストルージョン塗布装置により上層を塗布する。
２，特開昭６３−８８０８０号公報、特開平２−１７９７１号公報、特開平２−２６５６７２号公報に開示されているような塗布液通液スリットを二つ内蔵する一つの塗布ヘッドにより上下層をほぼ同時に塗布する。
３，特開平２−１７４９６５号公報に開示されているバックアップロール付きエクストルージョン塗布装置により上下層をほぼ同時に塗布する。
【００５４】
なお、磁性粒子の凝集による磁気記録媒体の電磁変換特性等の低下を防止するため、特開昭６２−９５１７４号公報や特開平１−２３６９６８号公報に開示されているような方法により塗布ヘッド内部の塗布液にせん断を付与することが望ましい。さらに、塗布液の粘度については、特開平３−８４７１号公報に開示されている数値範囲を満足することが適当である。
さらに、スムージング処理は、例えば、ステンレス板をウエブ上の塗布層表面に当てて行うことができるが、これ以外に、特公昭６０−５７３８７号公報に記載されているような固体スムーザーによる方法、静止しているか、又はウェブ走行方向と逆方向に回転しているロッドで塗布液を掻き落とし計量する方法、塗布液膜の表面にフレキシブルなシートを面接触させて平滑化する方法等を採用することもできる。
また、磁場配向には、１０００Ｇ（１００ｍＴ）以上のソレノイドと２０００Ｇ（２００ｍＴ）以上のコバルト磁石を同極対向で併用することが好ましい。また、ディスク媒体として本発明を適用する場合はむしろ配向をランダマイズするような配向法が必要である。
【００５５】
さらに、カレンダ処理ロ−ルとしてエポキシ、ポリイミド、ポリアミド、ポリイミドアミド等の耐熱性のあるプラスチックロ−ルを使用することができる。また、金属ロ−ル同志で処理することも出来る。処理温度は、好ましくは７０℃以上、さらに好ましくは８０℃以上であることが適当である。線圧力は、好ましくは２００ｋｇ／ｃｍ（１９６ｋＮ／ｍ）、さらに好ましくは３００ｋｇ／ｃｍ（２９４ｋＮ／ｍ）以上であることが適当である。
【００５６】
本発明の磁気記録媒体の磁性層面およびその反対面のＳＵＳ４２０Ｊに対する摩擦係数は好ましくは０．５以下、さらに０．３以下、表面固有抵抗は好ましくは磁性面１０４〜１０１２オーム／ｓｑ、帯電位は−５００Ｖから＋５００Ｖ以内が好ましい。磁性層の０．５％伸びでの弾性率は面内各方向で好ましくは１００〜２０００Ｋｇ／ｍｍ２（９８０〜１９６００Ｎ／ｍｍ２）、破断強度は好ましくは１０〜７０Ｋｇ／ｍｍ２（９８〜６８６Ｎ／ｍｍ２）、磁気記録媒体の弾性率は面内各方向で好ましくは１００〜１５００Ｋｇ／ｍｍ２（９８０〜１４７００Ｎ／ｍｍ２）、残留のびは好ましくは０．５％以下、１００℃以下のあらゆる温度での熱収縮率は好ましくは１％以下、さらに好ましくは０．５％以下、もっとも好ましくは０．１％以下である。磁性層のガラス転移温度（１１０Ｈｚで測定した動的粘弾性測定の損失弾性率の極大点）は５０℃以上１２０℃以下が好ましく、下層のそれは０℃〜１００℃が好ましい。損失弾性率は１×１０３〜８×１０４Ｎ／ｃｍ２の範囲にあることが好ましく、損失正接は０．２以下であることが好ましい。損失正接が大きすぎると粘着故障が発生しやすい。
【００５７】
磁性層中に含まれる残留溶媒は、好ましくは１００ｍｇ／ｍ２以下、さらに好ましくは１０ｍｇ／ｍ２以下であることが適当である。磁性層が有する空隙率は下層、磁性層とも好ましくは３０容量％以下、さらに好ましくは２０容量％以下であることが適当である。空隙率は高出力を果たすためには小さい方が好ましいが、目的によってはある値を確保した方が良い場合がある。例えば、繰り返し用途が重視されるデータ記録用磁気記録媒体では空隙率が大きい方が走行耐久性は好ましいことが多い。本発明の磁気記録媒体の磁気特性は磁場５ＫＯｅで測定した場合、テ−プ走行方向の角形比は０．７０以上であり、好ましくは０．８０以上さらに好ましくは０．９０以上であることが適当である。
テ−プ走行方向に直角な二つの方向の角型比は走行方向の角型比の８０％以下となることが好ましい。磁性層のＳＦＤ（Ｓｗｉｃｈｉｎｇ  Ｆｉｅｌｄ  Ｄｉｓｔｒｉｂｕｔｉｏｎ）は０．６以下であることが好ましい。
【００５８】
本発明の磁気記録媒体は下層と磁性層を有することができるが、目的に応じ下層と磁性層でこれらの物理特性を変えることができるのは容易に推定されることである。例えば、磁性層の弾性率を高くし走行耐久性を向上させると同時に下層の弾性率を磁性層より低くして磁気記録媒体のヘッドへの当りを良くするなどである。２層以上の磁性層にそれぞれどのような物理特性をもたらすかは、公知の磁性層重層に関する技術を参考にすることができる。例えば磁性層のＨｃを下層のＨｃより高くすることは特公昭３７−２２１８号公報、特開昭５８−５６２２８号公報等を初め多くの発明があるが、本発明のように磁性層を薄層にすることにより、より高いＨｃの磁性層でも記録が可能になる。
【００５９】
本明細書において、強磁性金属粉末、六方晶系フェライト粉末やカーボンブラックのように種々の粉体のサイズ（以下、「粉体サイズ」と言う）は、高分解能透過型電子顕微鏡写真及び画像解析装置より求められる。高分解能透過型電子顕微鏡写真の粉体の輪郭を画像解析装置でなぞり、粉体のサイズを求めることができる。即ち、粉体サイズは、（１）粉体の形状が針状、紡錘状、柱状（ただし、高さが底面の最大長径より大きい）等の場合は、粉体を構成する長軸の長さ、即ち長軸長で表され、（２）六方晶系フェライト磁性粉のように粉体の形状が板状乃至柱状（ただし、厚さ乃至高さが板面乃至底面の最大長径より小さい）場合は、その板面乃至底面の最大長径、即ち板径で表され、（３）粉体の形状が球形、多面体状、不特定形等であって、かつ形状から粉体を構成する長軸を特定できない場合は、円相当径で表される。円相当径とは、円投影法で求められるものを言う。
【００６０】
また、該粉体の平均粉体サイズは、上記粉体サイズの算術平均であり、５００個の一次粒子について上記の如く測定を実施して求めたものである。一次粒子とは、凝集のない独立した粉体をいう。
そして、粉体の形状が特定の場合、例えば、上記粉体サイズの定義（１）の場合は、平均粉体サイズを平均長軸長と言い、（長軸長／短軸長）の値の算術平均を平均針状比という。尚、短軸長とは長軸に直行する軸で最大のものをいう。同定義（２）の場合は平均粉体サイズを平均板径と言い、（板径／板厚）の算術平均を平均板状比という。ここで、板厚とは厚さ乃至高さである。同定義（３）の場合は平均粉体サイズを平均粒子径という。
粉体サイズ測定において、標準偏差／平均値をパーセント表示したものを変動係数と定義する。
【００６１】
また、本願明細書において、１ｋｇｆは９．８Ｎで、１エルステッド｛（１／４π）ｋＡ／ｍ｝は、０．０８ｋＡ／ｍで各々換算した。
【実施例】
【００６２】
以下に本発明の具体的実施例を説明するが、本発明はこれに限定されるべきものではない。各実施例中、「部」は「質量部」を示すものである。
塗料Ａ（バック層用）
微粒子状カーボンブラック（平均粒子径：表１参照）              １００部
粗粒子状カーボンブラック    （平均粒子径、添加量：表１参照）
α−Ｆｅ２Ｏ３                                                    ２０部
（平均粒子径：０．１１μｍ、戸田工業製ＴＦ１００）
α−Ａｌ２Ｏ３                                                      ５部
（平均粒子径：０．２０μｍ）
ニトロセルロース樹脂                                            ５５部
ポリウレタン樹脂                                                ４０部
オレイン酸銅                                                  ０．１部
銅フタロシアニン                                              ０．２部
【００６３】
上記バック層用塗料成分をサンドミルで滞留時間１２０分分散した後、ポリイソシアネート１５部を添加して、平均孔径１μｍのフィルターを用い濾過することによってバック層用塗料Ａを調製した。微粒子状カーボンの粉体サイズ、粗粒子状カーボンの粉体サイズ、添加量を変えて表１に示す塗料Ａのサンプル１〜６を作成した。
【００６４】
塗料Ｂ（上層用）
強磁性金属粉末                                                １００部
（Ｃｏ／Ｆｅ：２４原子％、Ａｌ／Ｆｅ：１０原子％、Ｙ／Ｆｅ：１０原子％、Ｈｃ：２５００Ｏｅ（２００ｋＡ/ｍ）、σｓ：１４０Ａ・ｍ２／ｋｇ、ＳＢＥＴ：５９ｍ２／ｇ、平均長軸長：０．０８μｍ、ｐＨ：９）
塩化ビニル樹脂（日本ゼオン製ＭＲ−１００）                        ５部
ポリエステルポリウレタン樹脂（分子量３．５万）                    ３部
（ネオペンチルグリコール／カプロラクトンポリオール／ＭＤＩ＝０．９／２．６／１、−ＳＯ３Ｎａ基：１×１０−４ｅｑ／ｇ含有）
カーボンブラック（平均粒子径：８０ｎｍ）                      ０．５部
α−Ａｌ２Ｏ３（平均粒子径：０．２μｍ）                            ５部
フェニルホスホン酸                                                ３部
ステアリン酸（工業用）                                        ０．５部
ステアリン酸ｓｅｃブチル（工業用）                            １．５部
シクロヘキサノン                                                ３０部
メチルエチルケトン                                              ９０部
トルエン                                                        ６０部
【００６５】
塗料Ｃ（下層用）
α−Ｆｅ２Ｏ３                                                    ８０部
（平均長軸長：０．１μｍ、ＳＢＥＴ：４８ｍ２／ｇ、ｐＨ：８、表面にＡｌ２Ｏ３が粒子全体に対し１質量％存在）
カーボンブラック（平均粒子径：１６ｎｍ）                          ２０部
塩化ビニル樹脂（日本ゼオン製ＭＲ−１１０）                        １０部
ポリエステルポリウレタン樹脂（分子量３．５万）                      ５部
（ネオペンチルグリコール／カプロラクトンポリオール／ＭＤＩ＝０．９／２．６／１、−ＳＯ３Ｎａ基：１×１０−４ｅｑ／ｇ含有）
フェニルホスホン酸                                                  ３部
ステアリン酸                                                        １部
ステアリン酸ｓｅｃブチル（工業用）                                  １部
シクロヘキサノン                                                  ５０部
メチルエチルケトン                                              １００部
トルエン                                                          ５０部
【００６６】
実施例１〜３、比較例１〜３
上記上層用、下層用塗料組成それぞれについて、顔料、ポリ塩化ビニル、フェニルホスホン酸と処方量の５０％の各溶剤をニーダーで混練した後、ポリウレタン樹脂と残りの成分を加えてサンドミルで分散した。得られた分散液にポリイソシアネート（日本ポリウレタン社製コロネートＬ）を上層用塗布液には１部、下層用塗布液には３部を加え、さらにそれぞれにメチルエチルケトン、シクロヘキサノン混合溶媒４０部を加え、１μｍの平均孔径を有するフィルターを用いて濾過し、上層形成用塗料Ｂおよび下層形成用塗料Ｃの塗布液をそれぞれ調製した。
上層用塗布液Ｂ、下層用塗布液Ｃを用い、厚さ６．０μｍのＰＥＮフィルム上に乾燥後の下層厚さが１．５μｍになるように、さらにその上に乾燥後の厚さ所定の厚さ０．１μｍとなるように、磁性層を同時重層塗布し、塗布層がまだ湿潤状態にあるうちに６０００エルステッド（４８０ｋＡ／ｍ）の磁力を持つコバルト磁石と６０００エルステッド（４８０ｋＡ／ｍ）の磁力を持つソレノイドにより配向処理を行い、上下層塗布層を乾燥させた後、上下層塗布層と反対側の支持体面に、乾燥後のバック層厚が０．６μｍになるよう、バック層用塗料Ａを塗布した。乾燥後、７段のカレンダーで温度８０℃、スピード２００ｍ／ｍｉｎで処理を行い、平滑化処理を施した。
【００６７】
このようにしてできた磁気テープ原反を、７０℃で４８時間加熱することにより、ポリイソシアネート化合物を硬化させた。
次いでの原反ロールから、原反両サイドの耳部を除去しながら１／２インチ幅にスリットした。
得られた試料を以下により評価した。
【００６８】
（１）バック表面突起の突起個数
ＡＦＭ（米ＤＩ社製ＮａｎｏｓｃｏｐｅIII）にて、バック層表面における８０μｍ角の領域を５１２×５１２ピクセルで測定し、得られた粗さプロファイルにおいて、突起の体積とくぼみの体積が等しくなる面を基準面（＝０）とし、５０ｎｍおよび７５ｎｍの高さの基準面と平行な面でスライスし、５０ｎｍ以上７５ｎｍ未満および、７５ｎｍ以上の突起個数をカウントする。３視野測定し平均値を求めた。
【００６９】
（２）バック面摩擦係数
ＳＵＳ４２０Ｊポール（Ｒａ＝１０ｎｍ、４ｍｍφ）に測定するテープを１８０度ラップさせ、一端に１００ｇの荷重（Ｔ１）をかけ、速度２４ｍｍ／ｓｅｃで摺動させたときのテープ張力（Ｔ２）を測定し、下記オイラーの式にて動摩擦係数（μ）を求めた。
μ＝（１／π）×ｌｎ（Ｔ２／Ｔ１）
（３）エラーレート
ＬＴＯ２ドライブを用い、ＥＣＭＡ規格に準じてエラーレートを測定した。再生ヘッドは巾３μｍのＭＲ素子を用いた。
（４）巻き姿
ＬＴＯ２ドライブを用い、５０℃８０％の環境下で１００パス走行させたあと、カトリッジを分解して、リールに巻かれたテープの巻き姿を観察した。
○：巻締りや段差巻きがなく、良好なもの、×：巻締りや段差巻きが見られるもの
測定した結果を表１に示す
【００７０】
【表１】
2005085305.tif 000002
【００７１】
上表から、本発明のバック面を有した実施例は、摩擦係数が小さく、エラーレートが低く、かつテープの巻き姿が良好であることが分かる。一方、比較例は、摩擦係数、エラーレート、及びテープの巻き姿の何れかが劣る。